(57)【要約】【課題】  従来の粉末のように吸湿の心配がないのでその維持管理にコストを要せず，効果的に燃焼を抑制できるマグネシウム屑の燃焼抑制方法を得る。【解決手段】  窒素に希ガスを２０〜４０％の割合で混合した混合ガスで，マグネシウム屑の燃焼面を覆うことにより、マグネシウム屑の燃焼を抑制する。【選択図】    図１
2005319363.tif 000002
【特許請求の範囲】
【請求項１】
窒素に希ガスを２０〜４０％の割合で混合した混合ガスで，マグネシウム屑の燃焼面を覆うことにより、マグネシウム屑の燃焼を抑制することを特徴とするマグネシウム屑の燃焼抑制方法。
【発明の詳細な説明】
【技術分野】
【０００１】
本発明は、加工時などに発生するマグネシウム屑の燃焼を抑制する方法に関するものである。
【背景技術】
【０００２】
従来、マグネシウム屑の燃焼に対しては、塩化ナトリウムを主成分とする消火剤や乾燥砂といった粉末を用いて、対処（燃焼抑制）している。
【発明の開示】
【発明が解決しようとする課題】
【０００３】
解決しようとする問題は、前記したかかる粉末は常に乾燥している必要があるためにその維持管理にコストが掛かるのみならず，水分を含んでたりするとかえって燃焼を促進させる恐れがあるという点である。
【課題を解決するための手段】
【０００４】
本発明は、窒素に希ガスを２０〜４０％の割合で混合した混合ガスで，マグネシウム屑の燃焼面を覆うことにより、マグネシウム屑の燃焼を抑制することを特徴とする。
【発明の効果】
【０００５】
本発明は、窒素に希ガスを２０〜４０％の割合で混合した混合ガスを用いることにより、従来の粉末のように吸湿の心配がないのでその維持管理にコストを要せず，効果的に燃焼を抑制できるという効果がある。
【発明を実施するための最良の形態】
【０００６】
窒素に希ガスを２０〜４０％の割合で混合した混合ガスで，マグネシウム屑の燃焼面を覆うことにより実現した。
【実施例】
【０００７】
窒素に混合する希ガスとしては、アルゴン（Ａｒ），ヘリウム（Ｈｅ），ネオン（Ｎｅ），クリプトン（Ｋｒ），キセノン（Ｘｅ）ラドン（Ｒｎ）などがあるが、本実施例ではアルゴンを用いて説明する。よって、（不活性）混合ガスとしては、窒素に対してアルゴンが２０〜４０％の割合で混合したものをいう。
【０００８】
マグネシウム屑の燃焼面を覆う方法としては、図１に示す風洞１内あるいは図２に示す部屋２内，即ち空間全域に混合ガス３を放出して空気４と置換することによりマグネシウム屑５の燃焼面６を混合ガス３で覆う方法、または図３に示すオープンスペースで周囲から混合ガス３を吹き付けて空気４と遮断することによりマグネシウム屑５の燃焼面６を混合ガス３で覆う方法、などがある。
【０００９】
各図に示すように混合ガス３でマグネシウム屑５の燃焼面６を覆うと、窒化反応により生成された窒化マグネシウムの分解によって生じる吸熱効果にアルゴンの気相反応抑制効果が加わることにより、固相未燃部への熱供給が低下し、最も効果的に燃焼抑制・延焼防止効果が得られる。
【００１０】
次に、窒素に対するアルゴンの混合割合が２０〜４０％であることを実験により証明する。
かかる実験は、図１の風洞実験で、室温２３℃の実験室にて図４に示す実験装置により行った。
【００１１】
この実験装置の風洞１は幅１２０ｍｍ，高さ１３０ｍｍ，長さ８２０ｍｍで、その中に燃焼容器７を置いてある。この燃焼容器７は材質が石膏ボードで、幅１５ｍｍ，長さ１６０ｍｍ，深さ３ｍｍの溝８にマグネシウム屑を平らに堆積させるようになっている。なお、マグネシウム屑は４８時間以上乾燥させ水分の影響を取り除いてある。
【００１２】
実験は、マグネシウム屑を入れた燃焼容器７を風洞１内に置いた状態で、その燃焼容器７の一端よりマイクロトーチバーナにより着火し、対向流中を燃え拡がらせることにより行った。そして、高速度カメラとＩ．Ｉ（Ｇａｔｅ  Ｉｍａｇｅ  Ｉｎｔｅｎｓｉｆｉｅｒ）を用い、ＰＴＬＳ（Ｐａｒｔｉｃｌｅ  Ｔｒａｃｋ−Ｌａｓｅｒ  Ｓｈｅｅｔ）法によりマグネシウム火炎近傍流れの可視化を行う。また、風洞１内に混合ガスを流し、ビデオカメラにより対向流中の燃え拡がり速度の測定を行った。着火後は空気を流し、火炎が測定部にきたところで混合ガスに切り替える。空気及び混合ガスの流量は１２０Ｌ／ｍｉｎとし、窒素にアルゴンを０，２０，４０，６０，８０，１００％の割合で混合したものを使用した。
【００１３】
この実験で得られた測定データ，即ち混合ガスの組成に対するマグネシウム屑の燃え拡がり速度を、表１に示す。なお、測定はそれぞれ三回ずつ行った。
【００１４】
（表１）
┌−−−−−−−−−−−┬−−−−−−−−−−−−−−−−−┐
｜  混合ガスの組成（％）｜    燃え拡がり速度（ｍｍ／ｓ）    ｜
├−−−−−┬−−−−−┼−−−−−−−−┬−−−−−−−−┤
｜  窒素    ｜アルゴン  ｜  三回の測定値  ｜    平均値      ｜
├−−−−−┼−−−−−┼−−−−−−−−┼−−−−−−−−┤
｜          ｜          ｜  ０．６８８２  ｜                ｜
｜          ｜          ├−−−−−−−−┤                ｜
｜  １００  ｜      ０  ｜  ０．６３６２  ｜  ０．６５７０  ｜
｜          ｜          ├−−−−−−−−┤                ｜
｜          ｜          ｜  ０．６４６５  ｜                ｜
├−−−−−┼−−−−−┼−−−−−−−−┼−−−−−−−−┤
｜          ｜          ｜  ０．５６０６  ｜                ｜
｜          ｜          ├−−−−−−−−┤                ｜
｜    ８０  ｜    ２０  ｜  ０．５８４１  ｜  ０．５６５３  ｜
｜          ｜          ├−−−−−−−−┤                ｜
｜          ｜          ｜  ０．５５１３  ｜                ｜
├−−−−−┼−−−−−┼−−−−−−−−┼−−−−−−−−┤
｜          ｜          ｜  ０．５７８６  ｜                ｜
｜          ｜          ├−−−−−−−−┤                ｜
｜    ６０  ｜    ４０  ｜  ０．５４５７  ｜  ０．５５１５  ｜
｜          ｜          ├−−−−−−−−┤                ｜
｜          ｜          ｜  ０．５３０２  ｜                ｜
├−−−−−┼−−−−−┼−−−−−−−−┼−−−−−−−−┤
｜          ｜          ｜  ０．６５５９  ｜                ｜
｜          ｜          ├−−−−−−−−┤                ｜
｜    ４０  ｜    ６０  ｜  ０．６７２６  ｜  ０．６６６４  ｜
｜          ｜          ├−−−−−−−−┤                ｜
｜          ｜          ｜  ０．６７０７  ｜                ｜
├−−−−−┼−−−−−┼−−−−−−−−┼−−−−−−−−┤
｜          ｜          ｜  ０．７２４３  ｜                ｜
｜          ｜          ├−−−−−−−−┤                ｜
｜    ２０  ｜    ８０  ｜  ０．７２８１  ｜  ０．７３２９  ｜
｜          ｜          ├−−−−−−−−┤                ｜
｜          ｜          ｜  ０．７４６３  ｜                ｜
├−−−−−┼−−−−−┼−−−−−−−−┼−−−−−−−−┤
｜          ｜          ｜  ０．７３５８  ｜                ｜
｜          ｜          ├−−−−−−−−┤                ｜
｜      ０  ｜  １００  ｜  ０．７０４１  ｜  ０．７０６９  ｜
｜          ｜          ├−−−−−−−−┤                ｜
｜          ｜          ｜  ０．６８０９  ｜                ｜
├−−−−−┴−−−−−┼−−−−−−−−┼−−−−−−−−┤
｜                      ｜  １．４４３１  ｜                ｜
｜                      ├−−−−−−−−┤                ｜
｜        空気          ｜  １．５２６９  ｜  １．５１０９  ｜
｜                      ├−−−−−−−−┤                ｜
｜                      ｜  １．５６２６  ｜                ｜
└−−−−−−−−−−−┴−−−−−−−−┴−−−−−−−−┘
【００１５】
上記表１の測定データをグラフで表すと、図５に示すようになる。
この図５から、空気の対向流中の燃え拡がり速度が表１の測定データから明らかなように１．５ｍｍ／ｓであったので、全ての場合において５０％以上の速度低下が見られるが、中でもアルゴンが２０〜４０％の割合で混合した混合ガスが最も抑制されており、ほぼ３６％に低下している、ことが解る。
【産業上の利用可能性】
【００１６】
本発明は、加工時などに発生するマグネシウム屑の燃焼を抑制する必要のある場所において広く活用できる。
【図面の簡単な説明】
【００１７】
【図１】本発明の実施例のうちの一つを示す風洞の概略図である。
【図２】本発明の実施例のうちの一つを示す部屋の概略図である。
【図３】本発明の実施例のうちの一つを示すオープンスペースの概略図である。
【図４】本発明の実験で使用する実験装置を示す概略図である。
【図５】本発明の実験例の測定データをグラフで表す図である。
【符号の説明】
【００１８】
１：風洞
２：部屋
３：混合ガス
４：空気
５：マグネシウム屑
６：燃焼面
７：燃焼容器
８：溝
【図１】
2005319363.tif 000003
【図２】
2005319363.tif 000004
【図３】
2005319363.tif 000005
【図４】
2005319363.tif 000006
【図５】
2005319363.tif 000007